(57)【要約】  溶融亜鉛に対する濡れ性が良く不めっきを発生させることのない、溶融亜鉛めっき鋼材の製造方法および溶融亜鉛めっき鋼材を提供することを目的とする。  被めっき鋼材表面にフラックス処理および乾燥処理を行った後、成分組成として、Ｚｎ：９７．５ｍａｓｓ％以上、Ｆｅ：１．５ｍａｓｓ％以下、Ｐｂ：０．１０ｍａｓｓ％以下、Ｃｄ：０．０１ｍａｓｓ％以下、Ｍｇ：０．００１ｍａｓｓ％以上０．０５ｍａｓｓ％以下を含有するめっき浴に被めっき鋼材を浸漬して溶融亜鉛めっき浴浸漬処理を行う溶融亜鉛めっき鋼材の製造方法。【特許請求の範囲】
【請求項１】
被めっき鋼材表面にフラックス処理および乾燥処理を行った後、成分組成として、Ｚｎ：９７．５ｍａｓｓ％以上、Ｆｅ：１．５ｍａｓｓ％以下、Ｐｂ：０．１０ｍａｓｓ％以下、Ｃｄ：０．０１ｍａｓｓ％以下、Ｍｇ：０．００１ｍａｓｓ％以上０．０５ｍａｓｓ％以下を含有するめっき浴に被めっき鋼材を浸漬して溶融亜鉛めっき浴浸漬処理を行う溶融亜鉛めっき鋼材の製造方法。
【請求項２】
前記めっき浴の成分組成において、さらに、Ｔｉ：０．００１ｍａｓｓ％以上０．０５ｍａｓｓ％以下、Ｖ：０．００１ｍａｓｓ％以上０．０５ｍａｓｓ％以下のうちから選ばれる１種または２種を含有する請求項１に記載の溶融亜鉛めっき鋼材の製造方法。
【請求項３】
前記めっき浴の成分組成において、さらに、Ａｌ：０．００１ｍａｓｓ％以上０．０２ｍａｓｓ％以下を含有し、さらに（［Ｍｇ］＋［Ｔｉ］＋［Ｖ］）／２≧［Ａｌ］（ただし、［Ｍｇ］、［Ｔｉ］、［Ｖ］、［Ａｌ］は各元素の含有量とする。）を満たす請求項１または２に記載の溶融亜鉛めっき鋼材の製造方法。
【請求項４】
前記フラックス処理において、フラックス液に含まれる塩化亜鉛と塩化アンモニウムのモル比が１：１〜１：４、フラックス液に含まれる前記塩化亜鉛と前記塩化アンモニウムの合計のモル濃度が３〜１０ｍｏｌ／Ｌ、前記塩化亜鉛の濃度が６００ｇ／Ｌ以下、および前記フラックス液の温度が４０℃〜８５℃である請求項１〜３のいずれかに記載の溶融亜鉛めっき鋼材の製造方法。
【請求項５】
前記フラックス処理後に乾燥処理を行うに際し、下記式（１）を満たす請求項１〜４のいずれかに記載の溶融亜鉛めっき鋼材の製造方法。
ＦＥ＝９．６×ｅｘｐ（−２５００／Ｔ）×ＲＨ×ｔ０．５≦０．８５…（１）
上記式（１）において、
Ｔ：フラックス処理後の被めっき鋼材がフラックス槽を出てから乾燥炉に入るまで滞留する雰囲気における環境温度（Ｋ）
ＲＨ：フラックス処理後の被めっき鋼材がフラックス槽を出てから乾燥炉に入るまで滞留する雰囲気における環境相対湿度（％）
ｔ：フラックス処理後の鋼材がフラックス槽を出てから乾燥炉に入るまでの滞留時間（分）である。
【請求項６】
前記乾燥処理において、乾燥炉内雰囲気の温度が１８０℃以下、乾燥炉内雰囲気の露点温度が（乾燥炉に進入してくる鋼材表面温度−１０）℃以下、乾燥時の鋼材表面の最高到達温度が８０℃以上１４０℃以下、および鋼材の乾燥炉内滞留時間が６００秒以下である請求項１〜５のいずれかに記載の溶融亜鉛めっき鋼材の製造方法。
【請求項７】
請求項１〜６のいずれかに記載の溶融亜鉛めっき鋼材の製造方法によって製造された溶融亜鉛めっき鋼材。
【発明の詳細な説明】
【技術分野】
【０００１】
本発明は、溶融亜鉛めっき鋼材(hot dip galvanized steel)およびその製造方法に関するものである。特に、ＲｏＨＳ指令(RoHSdirective, Restriction of Hazardous Substances Directive)で規制された範囲内である、Ｐｂ含有量を０．１０ｍａｓｓ％以下、Ｃｄ含有量を０．０１ｍａｓｓ％以下とした溶融亜鉛めっき浴(hot dip galvanizing bath)を使用した場合に、めっき欠陥の少ない溶融亜鉛めっき鋼材の製造方法および溶融亜鉛めっき鋼材に関するものである。
【背景技術】
【０００２】
近年、欧州連合により、電機・電子機器に対し、特定有害物質の使用を制限するＲｏＨＳ指令が施行された。このＲｏＨＳ指令は、対象製品中のＰｂの含有率を０．１０ｍａｓｓ％以下、Ｃｄの含有率を０．０１ｍａｓｓ％以下に制限するものである。ＲｏＨＳ指令は日本国外の規定ではあるものの、国際的な規制に対応し、環境負荷物質の含有を抑えた環境により良い製品を供給できるようにしていくことが必要になってきており、ＰｂやＣｄを多量に含有する製品は、将来的に避けられる傾向にあると考えられる。【０００３】
しかしながら、未だ多くの溶融亜鉛めっき製品における亜鉛めっき層は、ＲｏＨＳ指令で規制する値を超えてＰｂおよびＣｄを含有する。このＰｂおよびＣｄは、めっき原料となる溶融亜鉛めっき浴中の不純物に由来する。一方で、この溶融亜鉛めっき浴中のＰｂは、めっきしようとする鋼材表面（被めっき鋼材表面）の溶融亜鉛に対する濡れ性を向上する効果を生じさせる。これにより、例えば、被めっき材である鋼材表面が清浄ではない場合や、酸化被膜 (oxide layer)がある場合でも、亜鉛めっき層(galvanizing layer)が形成され易くなる。【０００４】
そのため、Ｐｂ濃度の極めて低い溶融亜鉛めっき浴を使用して溶融亜鉛めっきを行うと、亜鉛めっき層が形成されない部分が生じる場合がある。これは、俗に、不めっき(unplating)と言われる現象であり、溶融亜鉛めっき浴中のＰｂ濃度が低下すると顕著に発生する好ましくない現象である。【０００５】
鋼管や鋼製構造物等の鋼材に対して行われる、いわゆる「どぶ漬けめっき」(batch-type hot dip galvanizing)は、薄鋼板に対して行う溶融亜鉛めっき処理とは異なる。薄鋼板に対して行う溶融亜鉛めっき処理は、鋼板表面の有機物を除去し還元雰囲気中で溶融亜鉛めっき浴に連続浸漬する。すなわち、非常に清浄化されかつ活性の高い状態の鋼板の表面に溶融亜鉛が接することにより、鋼板表面に薄く亜鉛めっき層を形成させる。還元雰囲気中のため、当然、溶融亜鉛めっき浴上に酸化亜鉛などもほとんど浮遊しておらず、鋼板表面に酸化亜鉛などのめっきを阻害する物質が付着しにくい状態で鋼板が処理される。さらに、加熱して合金相(alloy phase)の成長を制御する場合もある。これに対して、鋼材に対して行う溶融亜鉛めっき処理は、通常、大気開放下で行う。このため、鋼材の表面の酸化を防ぐとともに、鋼材の表面の汚れに対して除去効果を得るために、被めっき鋼材にフラックス処理を施した後、めっき浴への浸漬を行なっている。また、フラックス処理の前に、鋼材の表面の油などの汚れを除去するための酸洗処理、場合によっては酸洗処理の前に脱脂処理をも行なう。しかし、例えば鋼管は鋼板と異なり形状が複雑なため、その効果が非常に不十分なものとなっているのが現状である。さらにまた、溶融亜鉛めっき浴浸漬中に合金相を形成させ、溶融亜鉛めっき浴から引き上げた後にワイピングによって溶融亜鉛めっき層の厚さを制御し、その後に空冷または温水冷する。このため、亜鉛めっき層の厚さも数１０μｍから数１００μｍ以上となり、鋼板の亜鉛めっき層に比べて厚みが大きいことを特徴とする。【０００６】
このように、鋼板の連続式めっきと鋼材のバッチ式めっきとでは、プロセスおよび出来上がった亜鉛めっき層の構造が大きく異なる。すなわち、鋼材のバッチ式めっきは、本質的にめっき不良の発生しやすいプロセスとなっており、その課題も鋼板の連続式めっきとは異なったものとなっている。例えば、前述した不めっきに関しては、Ｐｂ濃度の極めて低い溶融亜鉛めっき浴を使用した場合でも、鋼板の連続式めっきでは問題が生じないのに対して、鋼材のバッチ式めっきでは不めっきが発生し易くなる傾向がある。【０００７】
溶融亜鉛に対する濡れ性(wetability)を向上させる技術として、例えば特許文献１が挙げられる。特許文献１では、Ｐｂを含まない亜鉛浴にＮｉ：０．０１〜０．０５重量％、Ａｌ：０．００１〜０．０１重量％、さらにＢｉ：０．０１〜０．０８重量％およびＩｎ：０．０５〜０．１重量％のうちの１種以上を含有することによって、亜鉛浴の流動性を高めることが示されている。また、特許文献２〜６では、Ｐｂ含有量を０．１質量％以下に抑制した溶融亜鉛浴であっても、溶融亜鉛浴にＳｎ、Ｂｉ、Ｓｂ等を微量含有することによって、不めっき発生の少ない溶融亜鉛めっき材を製造できることが示されている。
【先行技術文献】
【特許文献】
【０００８】
【特許文献１】特開２００６−３０７３１６号公報
【特許文献２】特開２００９−２２１６０１号公報
【特許文献３】特開２００９−２２１６０４号公報
【特許文献４】特開２００９−１９７３２８号公報
【特許文献５】特開２０１１−２６６３０号公報
【特許文献６】特開２００９−２２１６０５号公報
【発明の概要】
【発明が解決しようとする課題】
【０００９】
しかしながら、本発明者らが特許文献１を検証したところ、Ｂｉ：０．３重量％以上の含有でなければ、Ｐｂ含有時と同等の濡れ性を得ることができなかった。また、特許文献２〜６についても、微量含有元素の量は少なくとも０．１質量％としており、さらにより効果を得るためには、微量含有元素単独では０．１質量％より多い含有、もしくは複合含有が必要である。したがって、このような元素を含有することにより、製品コストの上昇を招くという問題がある。【００１０】
本発明は上記課題を解決するためのものであり、溶融亜鉛めっき浴に含まれるＰｂおよびＣｄ濃度が極めて低い場合か、もしくはＰｂおよびＣｄが含まれない場合においても、溶融亜鉛に対する濡れ性が優れることで、不めっきを発生させることがなく、品質の良いめっき層が形成される溶融亜鉛めっき鋼材の製造方法および溶融亜鉛めっき鋼材を提供することを目的とする。
【課題を解決するための手段】
【００１１】
本発明者等は、前記課題を達成するため、溶融亜鉛めっき処理におけるフラックス処理工程、乾燥処理工程および溶融亜鉛めっき浴浸漬処理工程に着目した。フラックス処理は、溶融亜鉛めっき処理において、酸洗によって清浄化した鋼材表面を再酸化から保護するとともに、残留した酸化物や汚れをめっき時に除去するための工程である。フラックス乾燥工程は、鋼材表面に付着させたフラックス液を乾燥させ、鋼材表面にフラックスを固定する工程、めっき工程は、鋼材を溶融亜鉛浴に浸漬して、鋼材表面をめっきする工程である。なお、本発明における溶融亜鉛めっき処理とは、鋼管や鋼製構造物等の鋼材に対して行われる、いわゆる「どぶ漬けめっき」と呼ばれるものであり、薄鋼板に対して行う溶融亜鉛めっき処理とは異なる。【００１２】
フラックス処理において、従来から用いられているフラックスは、塩化亜鉛と塩化アンモニウムの複塩(double salt)あるいは混合物である。Ｐｂを含む蒸留亜鉛(distilled zinc)めっき浴において、従来の２種類の塩化物からなるフラックスを用いると、溶融亜鉛に対する濡れ性は十分向上する。しかしながら、Ｐｂを含まない電解亜鉛(electrolytic zinc)めっき浴では、極端に濡れ性が悪くなる。そこで、本発明では、濡れ性を向上させるため、実際の鋼材の溶融亜鉛めっき状況を詳細に調査・研究した。【００１３】
なお、ここでいう蒸留亜鉛とはＪＩＳ  Ｈ２１０７（１９９９）に規定の蒸留亜鉛地金１種(JIS class 1 distilled zinc ingot)であり、通常Ｐｂが０．３〜１．３質量％、Ｃｄが０．１〜０．４質量％含まれているものであり、電解亜鉛とは、ＪＩＳ  Ｈ２１０７（１９９９）に規定の最純亜鉛地金(special high grade zinc ingot)であり、通常Ｐｂが０．００３質量％以下、Ｃｄが０．００２質量％以下のものをいう。また、それぞれのめっき浴は、ＪＩＳ  Ｈ８６４１（２００７）に示されるように、めっき作業中の亜鉛の純度が９７．５質量％以上を維持するように管理した。【００１４】
本発明者らは、濡れ性について検討した結果、不めっきの発生に対してはフラックス付着量の少ない領域での濡れ性の良否が重要であることを発見するとともに、フラックス付着量の少ない領域において、溶融亜鉛めっき浴中にＭｇ、Ｔｉ、Ｖを含有させることにより被めっき鋼材の溶融亜鉛に対する濡れ性を向上させることができることを見出した。また、鋼材がフラックス処理から乾燥処理を経て溶融亜鉛めっき浴に浸漬されるまでの間に、濡れ性に対して寄与するフラックスが劣化していくことを発見し、その劣化を最小限に抑制する製造条件を見出した。【００１５】
以上の研究により、特にＰｂの含有量が少ない溶融亜鉛浴を用いる場合において、不めっき発生のない優れた表面品質の溶融亜鉛めっき鋼材を得ることができる製造方法を確立した。【００１６】
本発明は、前記知見に基づき、さらに検討を加えて完成されたものである。その要旨は以下の通りである。
［１］被めっき鋼材表面にフラックス処理および乾燥処理を行った後、成分組成として、Ｚｎ：９７．５ｍａｓｓ％以上、Ｆｅ：１．５ｍａｓｓ％以下、Ｐｂ：０．１０ｍａｓｓ％以下、Ｃｄ：０．０１ｍａｓｓ％以下、Ｍｇ：０．００１ｍａｓｓ％以上０．０５ｍａｓｓ％以下を含有するめっき浴(galvanizing bath)に被めっき鋼材を浸漬して溶融亜鉛めっき浴浸漬処理を行う溶融亜鉛めっき鋼材の製造方法。
［２］前記めっき浴の成分組成において、さらに、Ｔｉ：０．００１ｍａｓｓ％以上０．０５ｍａｓｓ％以下、Ｖ：０．００１ｍａｓｓ％以上０．０５ｍａｓｓ％以下のうちから選ばれる１種または２種を含有する［１］に記載の溶融亜鉛めっき鋼材の製造方法。
［３］前記めっき浴の成分組成において、さらに、Ａｌ：０．００１ｍａｓｓ％以上０．０２ｍａｓｓ％以下を含有し、さらに（［Ｍｇ］＋［Ｔｉ］＋［Ｖ］）／２≧［Ａｌ］（ただし、［Ｍｇ］、［Ｔｉ］、［Ｖ］、［Ａｌ］は各元素の含有量とする。）を満たす［１］または［２］に記載の溶融亜鉛めっき鋼材の製造方法。
［４］前記フラックス処理に於いて、フラックス液に含まれる塩化亜鉛と塩化アンモニウムのモル比が１：１〜１：４、フラックス液に含まれる前記塩化亜鉛と前記塩化アンモニウムの合計のモル濃度が３〜１０ｍｏｌ／Ｌ、前記塩化亜鉛の濃度が６００ｇ／Ｌ以下、および前記フラックス液の温度が４０℃〜８５℃である［１］〜［３］のいずれかに記載の溶融亜鉛めっき鋼材の製造方法。
［５］前記フラックス処理後に乾燥処理を行うに際し、下記式（１）を満たす［１］〜［４］のいずれかに記載の溶融亜鉛めっき鋼材の製造方法。
ＦＥ＝９．６×ｅｘｐ（−２５００／Ｔ）×ＲＨ×ｔ０．５≦０．８５…（１）
上記式（１）において、
Ｔ：フラックス処理後の被めっき鋼材がフラックス槽を出てから乾燥炉に入るまで滞留する雰囲気における環境温度（Ｋ）
ＲＨ：フラックス処理後の被めっき鋼材がフラックス槽を出てから乾燥炉に入るまで滞留する雰囲気における環境相対湿度（％）
ｔ：フラックス処理後の被めっき鋼材がフラックス槽を出てから乾燥炉に入るまでの滞留時間（分）である。
［６］前記乾燥処理において、乾燥炉内雰囲気の温度が１８０℃以下、乾燥炉内雰囲気の露点温度が（乾燥炉に進入してくる鋼材表面温度−１０）℃以下、乾燥時の鋼材表面の最高到達温度が８０℃以上１４０℃以下、および鋼材の乾燥炉内滞留時間が６００秒以下である［１］〜［５］のいずれかに記載の溶融亜鉛めっき鋼材の製造方法。
［７］［１］〜［６］のいずれかに記載の溶融亜鉛めっき鋼材の製造方法によって製造された溶融亜鉛めっき鋼材。
【発明の効果】
【００１７】
本発明によれば、溶融亜鉛めっき浴に含まれるＰｂ濃度が極めて低い場合においても、不めっきを発生させることのない、溶融亜鉛めっき鋼材の製造方法および溶融亜鉛めっき鋼材を提供することができる。
【図面の簡単な説明】
【００１８】
【図１】図１は、塩化アンモニウムのモル分率と接触角との関係を示す図である。
【発明を実施するための形態】
【００１９】
通常、鋼材に対して行う溶融亜鉛による「どぶ漬けめっき」処理は、酸洗処理、フラックス処理、乾燥処理、溶融亜鉛めっき浴浸漬の順で行う。酸洗処理の前に脱脂処理を行う場合もある。また、脱脂処理、酸洗処理の後には、必要に応じて水洗工程を行う場合もある。ここで、フラックス処理とは、酸洗後の鋼材表面をフラックスで覆い、酸化を抑制するとともに、溶融亜鉛めっき浴浸漬時にフラックスが分解することで、鋼材表面を清浄化し、亜鉛めっき層の形成を促進するためのものである。フラックスを鋼材表面に付着させるためには、フラックスを水に溶解させた水溶液であるフラックス液を作り、フラックス液中に鋼材を浸漬させたり、フラックス液を鋼材表面に直接かけたりする。本発明の溶融亜鉛めっき鋼材の製造方法も、原則としてこの処理内容と順番に従っている。そして、本発明の溶融亜鉛めっき鋼材の製造方法には、以下に説明する技術上の特徴がさらに追加されている。
【００２０】
本発明では、成分組成として、Ｚｎ：９７．５ｍａｓｓ％以上、Ｆｅ：１．５ｍａｓｓ％以下、Ｐｂ：０．１０ｍａｓｓ％以下、Ｃｄ：０．０１ｍａｓｓ％以下、Ｍｇ：０．００１ｍａｓｓ％以上０．０５ｍａｓｓ％以下を含有するめっき浴に被めっき鋼材を浸漬して溶融亜鉛めっき浴浸漬処理を行うことを特徴とする。以下に、本発明の限定理由について説明する。なお、以下、ｍａｓｓ％は、単に％と記すこともある。
【００２１】
Ｐｂ：０．１０ｍａｓｓ％以下、Ｃｄ：０．０１ｍａｓｓ％以下
本発明では、フラックス処理された被めっき鋼材を浸漬する溶融亜鉛めっき浴の成分組成としては、ＰｂおよびＣｄがＲｏＨＳ指令で規制された範囲内である、Ｐｂ：０．１０ｍａｓｓ％以下、Ｃｄ：０．０１ｍａｓｓ％以下を含有するめっき浴とする。ただし、前述したように、ＪＩＳ  Ｈ２１０７（１９９９）に規定の最純亜鉛地金を使用する場合、通常Ｐｂが０．００３ｍａｓｓ％以下、Ｃｄが０．００２ｍａｓｓ％以下であり、このような低濃度あるいは検出限界以下であっても、一向に差し障りはない。
【００２２】
Ｍｇ：０．００１ｍａｓｓ％以上０．０５ｍａｓｓ％以下
本発明においては、めっき浴中にＭｇを含有させることを特徴とする。本発明者らは、まず、フラックスが付着した鋼材の溶融亜鉛めっき浴に対する濡れ性について、調査した。具体的には、ハンダの濡れ性評価にも用いられるＷｉｌｈｅｌｍｙ法（プレート法）の実験装置を組み立て、後述する方法で実験を行った。Ｗｉｌｈｅｌｍｙ法は、液体に板状のサンプルを一定深さ浸漬したときの重量（質量）を測定することにより、液体の密度や表面張力が既知の場合に、その接触角を求めることができる方法の一つである。実験は、溶融亜鉛に対する濡れ性を評価するためのサンプルとして、電縫管(electric resistance welded tube)原板から、表面が平滑で厚さ０．５ｍｍの薄鋼板（５０×２０ｍｍ。以下、濡れ性調査の説明においてサンプルとも称する。）を加工し、脱脂、酸洗、水洗を行った後に、濃度を変化させた塩化亜鉛および塩化アンモニウムからなるフラックス液に浸漬して引き上げ、乾燥させた。その後、サンプルを電子天秤に吊り下げた状態で、溶融亜鉛浴中へ、サンプル下端から１０ｍｍを２０ｓｅｃ間浸漬し、その間の重量を記録した。サンプルを一定量浸漬している２０ｓｅｃ間にも重量は変動する（浴面上のサンプル表面が酸化されて酸化鉄が形成されるため、だんだん濡れにくくなっていく）ため、最大濡れを示す最大重量値から、最小接触角を算出した（具体的には、「γ×Ｌ×cosθ＝Ｆ＋Ｓ×ｈ×ρ×ｇ」から求める。ここで、γ：表面張力、Ｌ：固体試料の周囲長、θ：接触角、Ｆ：測定力（試料に働く力）、Ｆ＝（測定重量−試量重量）×ｇ、Ｓ：試料の断面積、ｈ：試料の浸漬距離、ρ：液体（溶融亜鉛）の密度、ｇ：重力加速度である。）。一般に、接触角が９０度以下になると濡れている状態であり、濡れ性が良いとされる。なお、蒸留亜鉛と電解亜鉛については、それぞれ表１にしめす電解亜鉛Ａと蒸留亜鉛を用いた。
【００２３】
その結果、鋼材にフラックスが十分に付着していると考えられる状態、具体的にはフラックス処理に用いたフラックス濃度、すなわち、フラックス液に含まれる塩化亜鉛と塩化アンモニウムとの合計のモル濃度が３ｍｏｌ／Ｌ以上では、Ｐｂを含まない電解亜鉛浴、Ｐｂを含む蒸留亜鉛浴ともに十分な濡れ性を示した。一方、鋼材にフラックスが十分に付着していないと考えられる、フラックス液に含まれる塩化亜鉛と塩化アンモニウムとの合計のモル濃度１ｍｏｌ／Ｌ以下では、電解亜鉛浴と蒸留亜鉛浴でその挙動が異なり、電解亜鉛浴では濡れ性が急激に悪化した。フラックス付着量が少ない場合の濡れ性の差が、実際の製造において、電解亜鉛浴と蒸留亜鉛浴で不めっき発生に差が生じていると示唆される。そこで、フラックス処理なしから、フラックス液に含まれる塩化亜鉛と塩化アンモニウムとの合計のモル濃度１ｍｏｌ／Ｌまでの、フラックスが十分に付着していないサンプルの溶融亜鉛めっき浴に対する濡れ性をさらに検討した結果、めっき浴にＭｇを含有させると濡れ性が改善した。さらに、後述するＴｉ、Ｖの含有によっても濡れ性が改善した。
【００２４】
本発明において、Ｍｇは、ＺｎやＦｅと比較して酸化され易い元素であり、溶融亜鉛浴の表面を薄い酸化被膜で覆うことにより、Ｚｎの酸化物生成を抑制するバリア効果を示すとともに、鋼板が亜鉛浴に浸漬するときの鋼板表面の酸化も抑制し、濡れ性を確保する。Ｍｇの含有量は、０．００１ｍａｓｓ％未満では明確な効果が認められず、０．０５ｍａｓｓ％より多く含有しても効果は飽和する。したがって、Ｍｇは０．００１ｍａｓｓ％以上０．０５ｍａｓｓ％以下の範囲に限定する。
【００２５】
本発明では、濡れ性向上を目的として、上記めっき浴の成分組成において、さらにＴｉまたはＶの１種または２種を含有してもよい。
【００２６】
Ｔｉ：０．００１ｍａｓｓ％以上０．０５ｍａｓｓ％以下
Ｔｉは、フラックスが十分に付着していない被めっき鋼材の溶融亜鉛めっき浴に対する濡れ性を改善する。Ｔｉは、ＺｎやＦｅと比較して酸化され易い元素であり、鋼板が溶融亜鉛めっき浴に浸漬するときの鋼板表面の酸化を抑制し、濡れ性を確保する。しかし、溶融亜鉛めっき浴中に単独含有させると、溶融亜鉛めっき浴表面で酸化被膜(oxide layer)を形成し、その酸化被膜は時間とともに成長し続ける。そのため、本発明ではバリア効果を示すＭｇとの複合含有とする。Ｔｉの含有量は、０．００１ｍａｓｓ％未満では明確な効果が認められず、０．０５ｍａｓｓ％より多く含有しても効果は飽和する。したがって、Ｔｉは０．００１ｍａｓｓ％以上０．０５ｍａｓｓ％以下の範囲が好ましい。
【００２７】
Ｖ：０．００１ｍａｓｓ％以上０．０５ｍａｓｓ％以下
Ｖは、フラックスが十分に付着していない被めっき鋼材の溶融亜鉛めっき浴に対する濡れ性を改善する。Ｖは、ＺｎやＦｅと比較して酸化され易い元素であり、鋼板が溶融亜鉛めっき浴に浸漬するときの鋼板表面の酸化を抑制し、濡れ性を確保する。しかし、溶融亜鉛めっき浴中に単独含有させると、溶融亜鉛めっき浴表面で酸化被膜を形成し、その酸化被膜は時間とともに成長し続ける。そのため、本発明ではバリア効果を示すＭｇとの複合含有とする。Ｖの含有量は、０．００１ｍａｓｓ％未満では明確な効果が認められず、０．０５ｍａｓｓ％より多く含有しても効果は飽和する。したがって、Ｖは０．００１ｍａｓｓ％以上０．０５ｍａｓｓ％以下の範囲が好ましい。
【００２８】
本発明では、めっき外観向上を目的として、上記めっき浴組成に、さらにＡｌを含有しても良い。
【００２９】
Ａｌ：０．００１ｍａｓｓ％以上０．０２ｍａｓｓ％以下、かつ（［Ｍｇ］＋［Ｔｉ］＋［Ｖ］）／２≧［Ａｌ］（ただし、［Ｍｇ］、［Ｔｉ］、［Ｖ］は各元素の含有量とする。）を満たす
Ａｌには、フラックスが十分に付着していない被めっき鋼材の溶融亜鉛めっき浴に対する濡れ性を改善する効果はないものの、Ａｌはめっき層の表面に光沢を付与するため、光沢のあるめっき外観向上の効果がある。また、Ａｌは、ＺｎやＦｅと比較して酸化され易い元素であり、溶融亜鉛めっき浴の表面を薄い酸化被膜で覆うことにより、Ｚｎの酸化物生成を抑制するバリア効果を示す。しかし、ＡｌはＦｅとの結合性が強い元素であり、多量に含有させるとＦｅとＺｎの合金相成長を阻害して不めっきの原因となる。Ａｌの含有量は、０．００１ｍａｓｓ％未満では明確な光沢付与効果が認められず、０．０２ｍａｓｓ％より多く含有しても効果が飽和する。さらに、Ｍｇ、ＴｉおよびＶの合計の含有量の半分を超えて含有すると、濡れ性改善効果を阻害するおそれがある。以上より、Ａｌを含有する場合は、０．００１ｍａｓｓ％以上０．０２ｍａｓｓ％以下の範囲とし、かつ（［Ｍｇ］＋［Ｔｉ］＋［Ｖ］）／２≧［Ａｌ］（ただし、［Ｍｇ］、［Ｔｉ］、［Ｖ］、［Ａｌ］は各元素の含有量とする。）を満たすこととする。なお、Ｔｉが含有されていない場合は、［Ｔｉ］＝０として計算する。ＶとＡｌが含有されていない場合も、［Ｖ］と［Ａｌ］は同様に扱う。
【００３０】
溶融亜鉛めっき浴の成分組成としては、上述の含有元素の他は、ＪＩＳに規定されるＺｎ：９７．５ｍａｓｓ％以上、Ｆｅ：１．５ｍａｓｓ％以下および不可避的不純物を含有するめっき浴とする。Ｆｅに関しては、鋼材のめっきを続けることによって、溶融亜鉛めっき浴中に固溶するＦｅ量が増加していく。０．１ｍａｓｓ％を超えるＦｅ量は、Ｆｅ−Ｚｎ合金（いわゆるボトムドロス）の浮遊を意味しており、Ｆｅ量は０．１ｍａｓｓ％以下に制御することが望ましい。
【００３１】
本発明では、上記組成のめっき浴であれば、他の元素を含有せずとも不めっきのない良好な溶融亜鉛めっき鋼材を得ることができる。なお、濡れ性を確保する以外の特性を得る目的で、必要に応じて、Ｓｂ、Ｂｉ、Ｓｎ、Ｎｉ、Ｃｕ、Ｓｉ等のうちから選ばれる１種または２種以上を含有しても構わない。
【００３２】
本発明では、上述した成分組成を有する溶融亜鉛めっき浴を用いて、溶融亜鉛めっき浴浸漬処理を行う。
【００３３】
めっき浴以外の溶融亜鉛めっき浴浸漬処理の各条件については、既知の方法で行うことができる。さらに、本発明では、Ｐｂ：０．００３ｍａｓｓ％以下、Ｃｄ：０．００２ｍａｓｓ％以下の最純亜鉛地金を用いても、めっき可能である。
【００３４】
めっき浴の温度は、安定製造と品質の観点から、４４０〜４７０℃が望ましい。４４０℃未満では、温度変動によるめっき浴の凝固の可能性が高まる。また、４７０℃を超えると、鉄−亜鉛合金相の成長が早くなり、めっき層が脆くなるとともに、めっき厚の制御が難しくなるためである。
【００３５】
また、めっき浴浸漬後は、被めっき鋼材をめっき浴から引上げる際、もしくは引上げた後、被めっき鋼材に空気もしくはスチームなどを吹き付け、めっき付着量を調整してもよい。その後は、温水冷あるいは空冷によって冷却すればよい。
【００３６】
次に、溶融亜鉛めっき処理工程（酸洗処理、フラックス処理、乾燥処理、溶融亜鉛めっき浴浸漬処理）における、上記の溶融亜鉛めっき浴浸漬処理以外の各条件について、説明する。
【００３７】
酸洗処理
酸洗処理としては、鋼材の酸洗処理として用いられている既知の方法を用いることができる。例えば、インヒビターを含有した塩酸水溶液に目視で鋼材表面のスケールが落ちるまで浸漬するなどの方法を用いることができる。酸洗処理の前工程として、必要に応じ、脱脂工程および水洗工程を行なっても良い。
【００３８】
フラックス処理
本発明では、フラックス液に含まれる塩化亜鉛と塩化アンモニウムのモル比が１：１〜１：４、フラックス液に含まれる前記塩化亜鉛と前記塩化アンモニウムのモル数の合計がモル濃度として３ｍｏｌ／Ｌ〜１０ｍｏｌ／Ｌ、前記塩化亜鉛の濃度が６００ｇ／Ｌ以下、および前記フラックス液の温度が４０℃〜８５℃として、フラックス処理を行うことが好ましい。
【００３９】
溶融亜鉛めっき用フラックスは、塩化亜鉛と塩化アンモニウムの複塩あるいは混合物である。塩化亜鉛は、実操業において、熱による塩化アンモニウムの分解消失を緩和して、フラックスの有効時間を延長する。また、塩化アンモニウムは、鋼材表面の清浄化にもっとも有効な物質である。そのため、どちらか一方の物質が極端に少ないと、鋼材表面の清浄化作用が著しく損なわれるおそれがある。
【００４０】
本発明者らは、フラックス液中の塩化亜鉛と塩化アンモニウムの割合と濡れ性との関係について調べた。具体的には、Ｗｉｌｈｅｌｍｙ法（プレート法）を用いて、濃度を３ｍｏｌ／Ｌ一定とし、塩化亜鉛と塩化アンモニウムのモル比を変化させたフラックス液の最小接触角を求めた。その結果、図１に示すように、溶融亜鉛めっき用フラックスの塩化亜鉛と塩化アンモニウムのモル比（図１中に記載の比率）が、塩化亜鉛：塩化アンモニウム＝１：１〜１：４の範囲において、最小接触角が小さく、濡れ性に優れていることがわかる。例えば、図１において、塩化亜鉛と塩化アンモニウムの比が１：１から１：４の範囲で、最小接触角が約５５°以下と、特に小さくなっており（点線部分）、この範囲が特に好ましいことがわかる。したがって、溶融亜鉛めっき用フラックスの塩化亜鉛と塩化アンモニウムのモル比は、１：１〜１：４が好ましい。
【００４１】
また、フラックス液の濃度は、フラックスの付着量に影響する。本発明では、フラックス液に含まれる塩化亜鉛と塩化アンモニウムの合計のモル濃度として３〜１０ｍｏｌ／Ｌとすることが好ましい。３ｍｏｌ／Ｌであれば、局所的なフラックス付着量の低い部分があっても不めっきを生じることなくめっきすることができる。フラックス液の濃度が高くなるとフラックス付着量は増える。一方で、１０ｍｏｌ／Ｌを超えても付着量は飽和し、粘性が高くなって取り扱いが難しくなる。このため、フラックス液の濃度は、３〜１０ｍｏｌ／Ｌが好ましい。フラックスの付着量にはバラツキがあるため、さらに望ましくは、５〜１０ｍｏｌ／Ｌである。
【００４２】
フラックスの付着量は、濡れ性の観点からは多い方が好ましい。塩化亜鉛は実操業において、熱による塩化アンモニウムの分解消失を緩和してフラックスの有効時間を延長する物質である。しかし、塩化亜鉛は、熱による分解はしないため、最終的には酸化亜鉛となって、溶融亜鉛浴の表面に浮くトップドロス(top dross)となる。このトップドロスは、鋼材の溶融亜鉛浴浸漬時および引き上げ時に鋼材表面に付着して、めっき品質を劣化させる。また、トップドロスの頻繁な除去もコストアップ要因となる。そのため、塩化亜鉛の濃度は、６００ｇ／Ｌ以下が好ましい。さらに望ましくは、３５０ｇ／Ｌ以下である。
【００４３】
本発明に使用できるフラックスは、少なくとも上記の塩化亜鉛および塩化アンモニウムを含有する。また、単体の塩化亜鉛および単体の塩化アンモニウムに代えて、これらの複塩を用いても良い。また、塩化亜鉛および塩化アンモニウムの合計が主成分となる。
【００４４】
さらに、本発明の効果を損なわない限りにおいて、他の塩化物、塩、水溶性化合物および界面活性剤等の添加剤を含んでもよい。特に、界面活性剤を含有させることは、フラックス液の鋼材への付着量を均一化するため、フラックスを節約する効果が期待できるので好ましい。本発明における界面活性剤の例としては、陰イオン界面活性剤、陽イオン界面活性剤、両性界面活性剤、非イオン界面活性剤等、が挙げられる。これら添加剤を０質量％として、上記の塩化亜鉛、塩化アンモニウムおよび残部を不可避的不純物として１００質量％とすることが、フラックスの成分として好ましい。
【００４５】
本発明におけるフラックス付着量とは、フラックスに含まれている塩化亜鉛と塩化アンモニウムの合計値であり、その他の添加剤の質量は含まないものとする。
【００４６】
本発明において、鋼材表面へのフラックスの塗布は、溶液状態で噴霧や塗布を行うか、あるいは、フラックス浴への浸漬を行った後に、自然乾燥あるいは強制乾燥させる。本発明において、上述したフラックスを水に溶解させた水溶液を、溶融亜鉛めっき用フラックス液として用いることができる。溶媒となる水は、一般的にフラックス処理で使用されているものを使用できる。浸漬塗布する場合、フラックス浴の濃度は、低すぎると十分な付着量が得られない、また、濃度が高すぎるとフラックス浴の粘性が高くなり、付着不良や乾燥不良を生じさせる。このため、本発明の溶融亜鉛めっき用フラックス浴の濃度は、上記の問題を回避する範囲で適宜設定することが可能である。
【００４７】
乾燥処理
本発明では、フラックス処理後に乾燥処理を行うに際し、下記式（１）を満たすことが好ましい。
ＦＥ＝９．６×ｅｘｐ（−２５００／Ｔ）×ＲＨ×ｔ０．５≦０．８５…（１）
上記式（１）において、
Ｔ：フラックス処理後の被めっき鋼材がフラックス槽を出てから乾燥炉に入るまでの間に滞留する雰囲気における環境温度（Ｋ）
ＲＨ：フラックス処理後の被めっき鋼材がフラックス槽を出てから乾燥炉に入るまでの間に滞留する雰囲気における環境相対湿度（％）
ｔ：フラックス処理後の被めっき鋼材がフラックス槽を出てから乾燥炉に入るまでの間の滞留時間（分）である。
フラックスは、鋼材表面を酸化から保護するためのものである。しかしながら、フラックス液は、塩化アンモニウムを含んでいるため、液性は弱酸性を示し、鋼材すなわち鉄分の溶出を助長する。フラックス中に溶出した鉄分の除去にもフラックスは使用されるため、フラックス処理から乾燥処理までの環境状態によっては、鉄分の溶出によるフラックスの劣化が進行する。したがって、フラックス処理後、迅速に乾燥させることが好ましい。
【００４８】
上記式（１）で定義されるＦＥ値は、このフラックスの劣化具合を示す指標であり、本発明において、ＦＥ値が０．８５以下であれば、フラックスの劣化は最小限に抑制され、良好なめっき鋼材を得ることができる。
【００４９】
なお、フラックス液の乾燥を助けるため、フラックス槽中のフラックス液を加温することも有効な方法である。フラックス液を加温する場合は、温度保持の安定性と加熱コストの観点を踏まえて、フラックス液の温度は４０℃以上８５℃以下が望ましい。
【００５０】
また、乾燥処理は、フラックス処理後にフラックス液中の水分を蒸発させ、鋼材表面に安定したフラックス被膜(flux layer)を均一に形成させる工程である。乾燥は、例えば乾燥炉内で行えばよい。仮に乾燥させない状態で鋼材を長時間放置すると、フラックス液中に鋼材表面が溶け出してフラックスを劣化させ、フラックス作用を阻害する。乾燥炉に燃焼排ガスや一般大気を導入している例もあり、乾燥炉内の露点を制御して結露を防ぐことが好ましい。また、フラックス液の温度が上昇し過ぎたり、滞炉時間が長過ぎたりすると、鋼材の溶出が進行し、さらに温度が高くなるとフラックスの分解が始まる。そこで本発明では、乾燥炉内雰囲気の温度が１８０℃以下、乾燥炉内雰囲気の露点温度が（乾燥炉に進入してくる鋼材表面温度−１０）℃以下、乾燥時の鋼材表面の最高到達温度が８０℃以上１４０℃以下、および鋼材の乾燥炉内滞留時間が６００秒以下で乾燥処理を行うことが好ましい。
【００５１】
フラックス処理後の乾燥処理における乾燥炉内雰囲気の温度は１８０℃以下とするのは、フラックスの溶融と鋼材の溶出を抑制するためである。また、乾燥炉内雰囲気の露点温度を、（乾燥炉に進入してくる鋼材の表面温度−１０）℃以下とするのは、フラックスの乾燥の遅滞を防ぎ、効率的に乾燥させるためである。また、乾燥時の鋼材表面の最高到達温度は８０℃以上１４０℃以下、かつ鋼材の乾燥炉内滞留時間は６００秒以下とするのは、十分に乾燥させつつ、鋼材の溶出量を抑制するためである。８０℃未満では、十分な乾燥ができず、不めっきが発生しやすくなる。この原因に関しては、明瞭にはわかっていないものの、フラックス中に結晶水が残るとともに、温度低下とともにフラックスの吸湿が生じ、十分に乾燥状態が保持できないため、鋼材表面が溶解し、それに伴いフラックスの清浄化作用を得ることができなくなるためと推察される。加熱コストの観点からは、乾燥時の鋼材の最高温度は１２０℃以下がより望ましい。
【００５２】
以上の溶融亜鉛めっき鋼材の製造方法により、本発明の溶融亜鉛めっき鋼材を得ることができる。得られる溶融亜鉛めっき鋼材の鋼材表面の溶融亜鉛めっきの付着量(coating weight)は３００〜７００ｇ／ｍ２が好ましい。めっきの付着量を３００ｇ／ｍ２以上とすることにより、十分な耐食性を確保することができる。一方、７００ｇ／ｍ２を超えるめっきの付着はコスト上昇要因となるため、７００ｇ／ｍ２以下とする。また、環境性能の観点から、鋼材表面のめっき層の各成分は、溶融亜鉛めっき層の各成分が、ｍａｓｓ％として、ＺｎおよびＦｅの合計が９９．９％以上、Ｐｂが０．０１％以下、かつＣｄが０．００５％以下が好ましい。
【００５３】
なお、本発明の鋼材（被めっき鋼材）については、鋼管や鋼製構造物等に対して行われる、いわゆる「どぶ漬けめっき」と呼ばれる溶融亜鉛めっき処理を行う鋼材であれば、特に制限されない。ただし、本発明の溶融亜鉛めっき処理は、薄鋼板（特に鋼帯）に対して行う上述の連続式溶融亜鉛めっき処理とは異なるため、薄鋼板は対象としない。
【実施例１】
【００５４】
以下に、本発明の溶融亜鉛めっき鋼材について、鋼管の実施例に基づいて説明する。なお、本発明は、以下の実施例のみに限定されるものではない。以下の実施例において、表２−１及び表２−２をまとめて表２と称する。【００５５】
溶融亜鉛めっき鋼管の製造は、以下の工程で行った。脱脂後の被めっき鋼管（１２５Ａ、５．５ｍ長さ、１条件につき各１１本）を酸洗し、表面の黒皮（熱延時に形成される鋼管表面の酸化被膜 (oxide layer)）を除去した。酸洗液は、インヒビターを含有した１２質量％塩酸水溶液、液温は３０℃、浸漬時間は６０分とした。酸洗後、水洗し、フラックス処理、乾燥処理および溶融亜鉛めっき浴浸漬を行った。【００５６】
フラックス液は、塩化亜鉛と塩化アンモニウムの混合物の水溶液であり、塩化亜鉛と塩化アンモニウムのモル比は１：１を主に用いた。フラックス液に含まれる塩化亜鉛と塩化アンモニウムの合計のモル濃度、塩化亜鉛濃度、およびフラックス液温度を表２に示すように変化させたフラックス液に鋼管を３０秒間浸漬した後に引き上げた。【００５７】
また、鋼管がフラックス槽を出てから乾燥炉に入るまでの時間を計測し、乾燥炉手前の温度と相対湿度の測定結果と合わせ、本発明の式（１）によりＦＥ値を算出した。【００５８】
乾燥処理について、乾燥炉内の雰囲気温度、乾燥炉内の露点、鋼管表面の最高到達温度および最高表面温度は表２に示すとおりとし、また、乾燥炉内に進入する鋼管表面温度は３５℃とした。【００５９】
溶融亜鉛めっき浴浸漬処理について、めっき浴は、ＰｂとＣｄを含まない電解亜鉛に微量元素を含有させたＡ〜Ｈの８種と、従来例として蒸留亜鉛を用いた。化学組成を表１に示す。めっき浴温度および浸漬時間は、４５０℃、９０秒、または４７０℃、１５０秒とした。溶融亜鉛めっき浴から引上げた後、ワイピングにより余分な溶融亜鉛を除去し、水冷により冷却した。【００６０】
上記条件により製造された溶融亜鉛めっき鋼管について、めっき層表面を詳細に観察し、不めっきの有無、不めっきの平均発生個数、トップドロスの付着によるめっき層の表面性状について評価した。具体的には、上記条件で製造された溶融亜鉛めっき鋼管１０本に対し、不めっきが１個以上確認された溶融亜鉛めっき鋼管を不良として不良率を算出し、不良率１０％超えを不合格とした。不めっきの一本あたりの平均発生個数については、０個を−、１〜２個を△、３〜５個を□、６個以上を×とし、×を不合格とした。また、めっき層の表面性状については、良好を◎、トップドロスの付着がφ１０ｍｍ未満で１ヶ所だけの軽度の荒れ(roughness)を○、トップドロスの付着がφ１０ｍｍ以上のものが１ヶ所以上あるいはφ１０ｍｍ未満のものが２ヶ所以上に認められた中度の荒れを△とし、トップドロスの付着がφ１０ｍｍ以上であり、かつ１０ヶ所以上に認められた重度の荒れを×とした。◎、○、△を合格とした。なお、上記不良率が１０％超え（不合格）の場合はめっき層の表面性状について試験しなかった。【００６１】
また、得られた溶融亜鉛めっき鋼管について、鋼材表面の溶融亜鉛めっきの付着量および溶融亜鉛めっき層の各成分について測定した。溶融亜鉛めっきの付着量は、切り出した鋼管のめっき層を溶解除去し、その面積と重量減少から算出した。溶融亜鉛めっき層の各成分は、同様にめっき層を溶解してＩＣＰ発光分光分析(inductively-coupled plasma emission spectrometry)方法を用いることにより求めた。【００６２】
【表１】
2016017186.tif 000002
【００６３】
【表２−１】
2016017186.tif 000003
【００６４】
【表２−２】
2016017186.tif 000004
【００６５】
発明例の溶融亜鉛めっき鋼管サンプル（Ｎｏ．３〜８、１０〜３０）は、不めっきの発生が１０％以下であり、蒸留亜鉛を用いた従来例（Ｎｏ．９）と同様に総合判定は合格となった。これは、本発明のめっき浴にＭｇを含有することにより、Ｍｇ、Ｐｂ濃度とも極めて低い比較例のめっき浴では不めっきを生じる条件であっても、不めっきが生じず、Ｐｂを含有する従来例と同様にめっきできたということを意味する。一方、比較例の溶融亜鉛めっき鋼管サンプル（Ｎｏ．１、２）は、いずれも不合格であった。【００６６】
本発明例は、不めっきの発生がないか極くわずかで、すべて合格であった。一方、比較例は不合格で、不めっきに関して劣っていることが分かる。
【産業上の利用可能性】
【００６７】
以上のように、本発明によれば、溶融亜鉛めっき浴に含まれるＰｂ濃度が極めて低い場合においても、溶融亜鉛に対する濡れ性が十分に良い製造方法にて溶融亜鉛めっき鋼材を製造することができる。
【図１】
2016017186.tif 000005
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
被めっき鋼材表面にフラックス処理および乾燥処理を行った後、成分組成として、Ｚｎ：９７．５ｍａｓｓ％以上、Ｆｅ：１．５ｍａｓｓ％以下、Ｐｂ：０．１０ｍａｓｓ％以下、Ｃｄ：０．０１ｍａｓｓ％以下、Ｍｇ：０．００１ｍａｓｓ％以上０．０５ｍａｓｓ％以下を含有するめっき浴に被めっき鋼材を浸漬して溶融亜鉛めっき浴浸漬処理を行う溶融亜鉛めっき鋼材の製造方法。
【請求項２】
前記めっき浴の成分組成において、さらに、Ｔｉ：０．００１ｍａｓｓ％以上０．０５ｍａｓｓ％以下、Ｖ：０．００１ｍａｓｓ％以上０．０５ｍａｓｓ％以下のうちから選ばれる１種または２種を含有する請求項１に記載の溶融亜鉛めっき鋼材の製造方法。
【請求項３】
前記めっき浴の成分組成において、さらに、Ａｌ：０．００１ｍａｓｓ％以上０．０２ｍａｓｓ％以下を含有し、さらに（［Ｍｇ］＋［Ｔｉ］＋［Ｖ］）／２≧［Ａｌ］（ただし、［Ｍｇ］、［Ｔｉ］、［Ｖ］、［Ａｌ］は各元素の含有量とする。）を満たす請求項１または２に記載の溶融亜鉛めっき鋼材の製造方法。
【請求項４】
前記フラックス処理において、フラックス液に含まれる塩化亜鉛と塩化アンモニウムのモル比が１：１〜１：４、フラックス液に含まれる前記塩化亜鉛と前記塩化アンモニウムの合計のモル濃度が３〜１０ｍｏｌ／Ｌ、前記塩化亜鉛の濃度が６００ｇ／Ｌ以下、および前記フラックス液の温度が４０℃〜８５℃である請求項１〜３のいずれかに記載の溶融亜鉛めっき鋼材の製造方法。
【請求項５】
前記フラックス処理後に乾燥処理を行うに際し、下記式（１）を満たす請求項１〜４のいずれかに記載の溶融亜鉛めっき鋼材の製造方法。
ＦＥ＝９．６×ｅｘｐ（−２５００／Ｔ）×ＲＨ×ｔ０．５≦０．８５…（１）
上記式（１）において、
Ｔ：フラックス処理後の被めっき鋼材がフラックス槽を出てから乾燥炉に入るまで滞留する雰囲気における環境温度（Ｋ）
ＲＨ：フラックス処理後の被めっき鋼材がフラックス槽を出てから乾燥炉に入るまで滞留する雰囲気における環境相対湿度（％）
ｔ：フラックス処理後の鋼材がフラックス槽を出てから乾燥炉に入るまでの滞留時間（分）である。
【請求項６】
前記乾燥処理において、乾燥炉内雰囲気の温度が１８０℃以下、乾燥炉内雰囲気の露点温度が（乾燥炉に進入してくる鋼材表面温度−１０）℃以下、乾燥時の鋼材表面の最高到達温度が８０℃以上１４０℃以下、および鋼材の乾燥炉内滞留時間が６００秒以下である請求項１〜５のいずれかに記載の溶融亜鉛めっき鋼材の製造方法。
【手続補正３】
【補正対象書類名】明細書
【補正対象項目名】０００７
【補正方法】変更
【補正の内容】
【０００７】
溶融亜鉛に対する濡れ性(wettability)を向上させる技術として、例えば特許文献１が挙げられる。特許文献１では、Ｐｂを含まない亜鉛浴にＮｉ：０．０１〜０．０５重量％、Ａｌ：０．００１〜０．０１重量％、さらにＢｉ：０．０１〜０．０８重量％およびＩｎ：０．０５〜０．１重量％のうちの１種以上を含有することによって、亜鉛浴の流動性を高めることが示されている。また、特許文献２〜６では、Ｐｂ含有量を０．１質量％以下に抑制した溶融亜鉛浴であっても、溶融亜鉛浴にＳｎ、Ｂｉ、Ｓｂ等を微量含有することによって、不めっき発生の少ない溶融亜鉛めっき材を製造できることが示されている。
【国際調査報告】
2016017186.tif 000006
2016017186.tif 000007
2016017186.tif 000008